FR 2498003 A1 19820716 FR 8100472 A 19810113 I PROCEDE DE FIXATION D'UNE PIECE EN FERRITE SUR UNE PIECE METALLIQUE, DISPOSITIF HYPERFREQUENCE OBTENU PAR CE PROCEDE ET UTILISATION D'UN TEL DISPOSITIF La présente invention se rapporte d'une manière générale aux dispositifs hyperfréquences comprenant des pièces en ferrite et devant supporter de fortes puissances moyennes, et concerne plus particulièrement un procédé de fixation d'une pièce en ferrite sur une pièce métallique, telle que par exemple une pièce polaire du circuit de polarisation magnétique du dispositif hyperfréquence. D'une façon générale, on sait que le comportement en fonction de la puissance d'un dispositif hyperfréquence à ferrites dépend de la température finalement atteinte par les pièces en ferrite. Ainsi, pour réaliser un dispositif hyperfréquence de forte puissance, tel que par exemple un circulateur du type à jonction Y à trois portes, on a recours à différentes démarches consistant à: - réduire les pertes de la pièce en ferrite - réduire les gradients thermiques dans la pièce en ferrite; réduire la résistance thermique entre la pièce en ferrite et la paroi métallique dudit dispositif. Les deux premières démarches relèvent du mode de fonction- nement du dispositif qu'il faut adapter aux contraintes dues à la puissance. La dernière démarche est purement technologique et a déjà fait l'objet de nombreux essais. A cet effet, la nature du moyen utilisé servant à fixer la pièce en ferrite sur la paroi métallique doit satisfaire aux exigences suivantes: - ne pas présenter de pertes en hyperfréquence ou ne pas augmenter les pertes à la surface de la pièce en ferrite; - avoir la plus faible résistance thermique possible - supporter de forts gradients thermiques; - ne pas introduire de contraintes dans la pièce en ferrite, de façon à ne pas casser cette dernière lors de l'application de la puissance. On connaît différentes techniques permettant de fixer une pièce en ferrite sur une pièce métallique. L'une d'entre elles consiste à utiliser simplement une colle isolante, telle que par exemple de l'araldite fluide. Cependant, une telle colle est cassante, présente une mauvaise conductibilité thermique, et polymérise dif- ficilement en très faible épaisseur. Une autre technique connue de fixation d'une pièce en ferrite sur une pièce métallique consiste à métalliser la face de fixation de la pièce en ferrite par dépôt en couche mince de métaux, tels que par exemple le cuivre et l'or, puis à souder la face ainsi métallisée de la pièce en ferrite sur la pièce métallique. Pour une description détaillée de ce procédé, on se reportera au brevet américain n0 3 940 051 déposé le 8 octobre 1974. Toutefois, un tel procédé par métallisation et soudage pré- sente des inconvénients. En effet, le dépôt de métaux en couche mince est effectué à haute température, ce qui tend à détériorer les angles de perte diélectrique et magnétique, et par conséquent à augmenter les pertes d'insertion du dispositif hyperfréquence. De plus, l'emploi d'un métal tel que l'or augmente notablement le coût de fabrication du dispositif. La présente invention a pour but de remédier à ces inconvé- nients et de satisfaire aux exigences précitées en proposant un procédé de fixation d'une pièce en ferrite sur une pièce métallique, qui est simple à réaliser, peu coûteux à mettre en oeuvre, et entièrement satisfaisant du point de vue niveau de puissance que peut supporter un dispositif hyperfréquence. A cet effet, l'invention a pour objet un procédé de fixation d'une pièce en ferrite sur une pièce métallique, caractérisée en ce qu'il comporte: un dépôt d'un métal non résistif sur la face de la pièce en ferrite destinée à Atre fixée; et - un collage de la face métallisée de la pièce en ferrite sur la pièce métallique à l'aide d'une colle conductrice de la chaleur. On comprend qu'ainsi le dépôt d'un métal non résistif, tel que par exemple de l'aluminium, jouera le rôle de barrière métallique pour les hyperfréquences, ce qui permettra de ne pas augmenter les pertes à la surface de la pièce en ferrite. Dès lors, on pourra utiliser, pour la fixation, tout type de colle bonne conductrice thermiquement, même très mauvaise au point de vue perte d'inser- tion en hyperfréquence. L'invention vise également un dispositif hyperfréquence obtenu par exécution du procédé selon l'invention, et une utilisation d'un tel dispositif. D'autres caractéristiques et avantages de l'invention apparaî- tront mieux dans la description détaillée qui suit et se réfère aux dessins annexés, donnés uniquement à titre d'exemple, et dans lesquels: la figure 1 est une vue en coupe d'une pièce en ferrite fixée sur une pièce métallique par mise en oeuvre du procédé selon l'invention; et - la figure 2 est une vue en coupe d'un circulateur hyperfré- quence à jonction Y à trois portes, dont chaque pièce en ferrite est fixée sur une pièce polaire par le procédé selon l'invention. Suivant un exemple de réalisation, et en se reportant à la figure 1, on a représenté en 1 une pièce réalisée en ferrite appartenant soit à la classe des ferrites doux, soit à la classe des ferrites pour hyperfréquences, et destinée à être fixée sur une pièce métallique 2. La première opération du procédé de fixation selon l'invention consiste en un dépôt mince 3 d'un métal non résistif, c'est-à-dire un métal n'introduisant pas de résistance dans la pièce en ferrite, tel que par exemple l'aluminium ou le cuivre, sans sous-couche d'ac- crochage, sur la face de fixation de la pièce en ferrite 1 par exemple en forme de disque mince. Cette opération de dépôt d'un métal non résistif peut être réalisée par pulvérisation cathodique de type triode, ou par tout autre procédé de dépôt direct dudit métal, sans sortir du cadre de l'invention. L'épaisseur e du dépôt 3 du métal non résistif est relativement épaisse, comprise entre 5 et 10 u selon les fréquences, constituant ainsi une véritable barrière métallique pour les hyperfréquences. L'opération suivante du procédé consiste en un collage 4 de la face ainsi métallisée de la pièce en ferrite 1 sur la pièce métallique 2 à l'aide d'une colle bonne conductrice de la chaleur et polymé- risant en faible épaisseur, telle que par exemple de l'araldite chargée par de l'argent en poudre. Le dépôt de cette colle conduc- trice thermiquement est réalisé en couche mince dont l'épaisseur E est de l'ordre de 0,03 mm. La réalisation du procédé de fixation selon l'invention, par métallisation 3 et par collage 4, permet d'obtenir une résistance thermique, entre la pièce en ferrite 1 et la pièce métallique 2, qui est aussi faible que celle obtenue avec d'autres procédés classiques, et qui permet avantageusement de ne pas augmenter les pertes d'insertion de la pièce en ferrite. Le procédé de fixation décrit précédemment peut être mis en oeuvre pour tout dispositif hyperfréquence comprenant des pièces en ferrite. Comme dispositif hyperfréquence à ferrites, on citera à titre non limitatif le circulateur de puissance à jonction Y à trois portes, le déphaseur pour duplexeur de puissance à quatre voies, - et le déphaseur rémanent de puissance. La figure 2, dans laquelle les éléments identiques à ceux de la figure 1 sont désignés par le même repère, représente en coupe un circulateur hyperfréquence 10 de puissance à jonction Y à trois portes. Ce circulateur 10, réalisé au moyen de tronçons de guides d'onde, comporte deux pièces 1 en ferrite pour hyperfréquences, telles que par exemple en ferrite de lithium, constituées chacune par un disque mince, et disposées en regard l'une de l'autre. Chaque disque en ferrite 1 est fixé sur une pièce métallique 2 par mise en oeuvre du procédé selon l'invention. Plus précisément, chaque pièce métallique 2 constitue la pièce polaire, par exemple en fer doux, d'un aimant permanent 12 servant à polariser chaque ferrite. Une pièce thermique d'adaptation 14, par exemple en cuivre, est interposée entre chaque pièce polaire 2 et chaque aimant 12, et est rendue solidaire, par tout système de fixation approprié, d'un élément dissipatif de la chaleur, constitué par exemple par un radiateur extérieur 15. Une culasse 17, par exemple en fer doux, solidaire de chaque aimant 12, et des colonnes métalliques, dont l'une est représentée en 19 sur la figure 2, assurent la fermeture du circuit magnétique de polarisation de chaque ferrite. On a repré- senté en 21 la bride de l'un des tronçons de guides d'onde constituant le circulateur 10. A titre illustratif, la demanderesse a fabriqué un circulateur hyperfréquence de puissance à jonction Y à trois portes, fonction- nant dans la bande de fréquences comprise entre 14 et 14,5 GHz, et comprenant deux disques en ferrite de lithium. La puissance nomi- nale admise par ce circulateur est égale à 750 Watt et les pertes d'insertion du circulateur sont de l'ordre de 0,08 dB dans la bande de fréquences considérée. En outre, les essais réalisés ont montré que ce circulateur à ferrites fixés sur les pièces polaires par mise en oeuvre du procédé selon l'invention, a pu supporter sensiblement quatre fois plus de puissance qu'un circulateur dont les ferrites sont simplement collés sur les pièces polaires. REVENDICATIONS 1. Procédé de fixation d'une pièce en ferrite (1) sur une pièce métallique (2), caractérisé en ce qu'il comporte: - un dépôt (3) d'un métal non résistif sur la face de la pièce en ferrite (1) destinée à être fixée; et - un collage (4) de la face métallisée de la pièce en ferrite (1) sur la pièce métallique (2) à l'aide d'une colle conductrice de la chaleur. 2. Procédé selon la revendication 1, caractérisé en ce que le dépôt (3) d'un métal non résistif est réalisé par pulvérisation cathodique de type triode. 3. Procédé selon l'une des revendications 1 et 2, caractérisé en ce que le métal non résistif est de l'aluminium. 4. Procédé selon l'une des revendications précédentes, carac- térisé en ce que la colle conductrice de la chaleur est de l'araldite chargée par de l'argent en poudre. 5. Procédé selon l'une des revendications précédentes, carac- térisé en ce que l'épaisseur (e) du dépôt du métal non résistif est comprise entre 5 et 10 u. 6. Procédé selon l'une des revendications précédentes, carac- térisé en ce que la colle conductrice de la chaleur constitue une couche mince d'épaisseur (E) de l'ordre de 0,03 mm. 7. Dispositif hyperfréquence comportant deux pièces en ferrite pour hyperfréquence (1), caractérisé en ce que chaque pièce en ferrite (1) est fixée sur une pièce métallique (2) par exécution du procédé selon l'une quelconque des revendications précédentes. 8. Dispositif selon la revendication 7, caractérisé en ce que chaque pièce métallique (2) est la pièce polaire d'un aimant (12) servant à polariser chaque ferrite. 9. Dispositif selon l'une des revendications 7 et 8, caractérisé en ce que chaque pièce en ferrite (1) est un ferrite de lithium. 10. Utilisation d'un dispositif hyperfréquence selon l'une des revendications 7 à 9, caractérisée en ce que le dispositif constitue un circulateur de puissance à trois portes (10).